(57)【要約】      （修正有）【課題】太陽電池セルと配線回路との短絡を抑制しつつ、生産コストを抑制することが可能な太陽電池モジュールを提供する。【解決手段】封止材３２の貫通孔の半径をｒｅ［ｍｍ］、封止材３２の厚みをｈｅ［ｍｍ］とした場合に、配線回路５３のポアソン比ν、配線回路５３のヤング率Ｅ［Ｎ／ｍｍ２］、配線回路５３の厚みｈｆ［ｍｍ］は、下記（１）式を満たす。2016081938.tif 000014【選択図】図１
2016081938.tif 000002
【特許請求の範囲】
【請求項１】
受光面と反対側の裏面に接続電極が設けられた太陽電池セルと、
前記太陽電池セルの前記裏面と対向配置され、前記接続電極と対向する位置に前記接続電極を配線するための配線回路が設けられた配線基板と、
前記接続電極と前記配線回路とを電気的に接続する導電接合材と、
前記太陽電池セルと前記配線回路との間に介挿され、前記導電接合材が貫通する貫通孔が設けられた封止材と、を備え、
前記貫通孔の半径をｒｅ［ｍｍ］、前記封止材の厚みをｈｅ［ｍｍ］とした場合に、前記配線回路のポアソン比ν、前記配線回路のヤング率Ｅ［Ｎ／ｍｍ２］、前記配線回路の厚みｈｆ［ｍｍ］は、下記（１）式を満たすことを特徴とする太陽電池モジュール。
【数９】
2016081938.tif 000011
【請求項２】
前記配線回路のポアソン比ν、前記配線回路のヤング率Ｅ［Ｎ／ｍｍ２］、前記配線回路の厚みｈｆ［ｍｍ］は、下記（２）式を満たすことを特徴とする請求項１に記載の太陽電池モジュール。
【数１０】
2016081938.tif 000012
【請求項３】
前記配線回路のポアソン比ν、前記配線回路のヤング率Ｅ［Ｎ／ｍｍ２］、前記配線回路の厚みｈｆ［ｍｍ］は、下記（３）式を満たすことを特徴とする請求項１または請求項２に記載の太陽電池モジュール。
【数１１】
2016081938.tif 000013
【請求項４】
前記配線回路は、銅からなることを特徴とする請求項１から請求項３のいずれか１項に記載の太陽電池モジュール。
【請求項５】
前記配線回路は、アルミニウムまたはアルミニウム合金からなることを特徴とする請求項１から請求項３のいずれか１項に記載の太陽電池モジュール。
【請求項６】
前記配線回路の表面は、めっき処理されていることを特徴とする請求項１から請求項５のいずれか１項に記載の太陽電池モジュール。
【請求項７】
前記配線回路の表面は、金属蒸着処理されていることを特徴とする請求項１から請求項６のいずれか１項に記載の太陽電池モジュール。
【請求項８】
前記配線回路の表面は、コールドスプレー処理されていることを特徴とする請求項１から請求項６のいずれか１項に記載の太陽電池モジュール。
【請求項９】
前記配線回路の表面は、粗化処理されていることを特徴とする請求項１から請求項５のいずれか１項に記載の太陽電池モジュール。
【請求項１０】
前記封止材は、ポリオレフィン系樹脂からなることを特徴とする請求項１から請求項９のいずれか１項に記載の太陽電池モジュール。
【請求項１１】
前記ポリオレフィン系樹脂は、直鎖状低密度ポリエチレンであることを特徴とする請求項１０に記載の太陽電池モジュール。
【発明の詳細な説明】
【技術分野】
【０００１】
本発明は、太陽電池モジュールに関する。
【背景技術】
【０００２】
従来、結晶シリコン太陽電池モジュール等の太陽電池モジュールの太陽電池セルは、太陽電池セルの受光面に張り巡らされたインターコネクタを通じて、別の太陽電池セルまたは出力取出端子に接続されている。しかしながら、インターコネクタが太陽電池セルの受光面の一部を覆い隠すため、太陽電池セルの発電効率が低下するという問題があった。
この問題を解決するために、例えば、特許文献１では、太陽電池セルのｎ型電極とｐ型電極の両電極を受光面と反対側の裏面に設置したバックコンタクト方式の太陽電池セルが提案されている。バックコンタクト方式の太陽電池セルは、受光面と反対側の裏面で接続されるため、インターコネクタが受光面を覆い隠さず、発電効率の低下を防止できる。
【０００３】
このようなバックコンタクト方式の太陽電池モジュールでは、太陽電池セルの受光面と反対側の裏面に配線基板が対向配置され、配線基板に配線パターンを形成する金属箔を被着した積層体がインターコネクタの代替の配線回路（配線用電極）として設けられている。配線回路を形成する金属は、一般的に銅やアルミニウムを用いる（特許文献２、３）。
図１は、バックコンタクト方式の太陽電池モジュール１の構成を表す断面図である。図１において、２０は太陽電池セル、５０は太陽電池セル２０の受光面２０ｂと反対側の裏面２０ｃと対向配置され、裏面保護材と配線回路５３とが一体化した配線基板（バックコンタクトシート）、３０は配線基板５０と太陽電池セル２０との上に積層されて太陽電池セル２０を封止する封止材、４０は太陽電池セル２０の接続電極２０ａと配線回路５３とを電気的に接続する導電接合材、６０は封止材３０上に積層された透光性基板である。
【０００４】
バックコンタクト方式の太陽電池モジュール１の作成方法では、図２に示すように、配線基板５０上に導電接合材４０を設けた後、導電接合材４０の径ｗ４０より大きい径ｗ３２の貫通孔３２ａを設けた裏面側封止材３２と、バックコンタクト型の太陽電池セル２０と、封止材３１と、透光性基板６０と、をこの順に積層して、真空ラミネート工程を行う。真空ラミネート工程では、加温された真空チャンバー内に積層体を導入した後、真空チャンバー内を減圧して脱気する。続いて、真空チャンバーの片側から大気圧で積層体を加圧し、適当な時間保持する。これにより、導電接合材４０を通じて、バックコンタクト型の太陽電池セル２０の接続電極２０ａと配線回路５３とが電気的に接続し、さらに、封止材３１と裏面側封止材３２とが脱気されながら溶融することで、太陽電池モジュール１の構成部材が隙間なく接合して、図１に示すような太陽電池モジュール１が形成される。
【０００５】
しかしながら、上記のような従来技術では、以下のような問題があった。真空ラミネート工程の終了後に、太陽電池セル２０の裏面２０ｃ（配線回路５３に対向する面）と配線回路５３とは、裏面側封止材３２で完全に絶縁されていなければならない。その理由は、バックコンタクト型の太陽電池セル２０の裏面２０ｃは、接続電極２０ａと導通しているため、太陽電池セル２０の裏面２０ｃと配線回路５３とが接触した場合、接続電極２０ａと配線回路５３とが短絡し、太陽電池セル２０が発電しなくなる可能性があるからである。図３は、短絡した太陽電池モジュール１を表す概略断面図である。図３では、太陽電池セル２０の裏面２０ｃと配線回路５３とが接触している箇所が短絡の発生箇所となる。
【０００６】
このような太陽電池セル２０の裏面２０ｃと配線回路５３との短絡を回避するには、真空ラミネート工程で十分に脱気された後に、裏面側封止材３２が溶融して太陽電池モジュール１の構成部材の隙間をふさぐ必要がある。脱気される前に裏面側封止材３２が溶融すると、脱気が進み難く、真空ラミネート工程で空気が残った箇所の配線回路５３が変形し、変形した配線回路５３が太陽電池セル２０の裏面２０ｃと接触する可能性があった。
【先行技術文献】
【特許文献】
【０００７】
【特許文献１】特開２００５−０１１８６９号公報
【特許文献２】国際公開第２０１３／１４６４１４号
【特許文献３】特開２０１３−２０７２１９号公報
【発明の概要】
【発明が解決しようとする課題】
【０００８】
上記課題を解決するためには、真空ラミネート工程の加温及び減圧のプロセス条件を適切なものにし、裏面側封止材３２が溶融する前に十分に脱気することが有効である。しかしながら、真空ラミネート工程で用いる真空ラミネータの性能は機種によって大きく異なり、真空ラミネータの機種によっては真空引きの能力が低い、あるいは温度調節機構がない場合がある。それゆえ、急激に裏面側封止材３２が溶融してしまい、裏面側封止材３２の溶融前に十分に脱気することが不可能な場合がある。この場合、真空ラミネータの改造、あるいは新規導入が必要となるため、設備投資を行うことで生産コストが増加してしまう。また、使用する裏面側封止材３２の溶融特性、あるいは配線回路５３の表面に対する裏面側封止材３２の濡れ性によっては、適切なラミネート条件のプロセスウインドウが極めて狭くなり、太陽電池モジュール１の生産上の収率が悪くなるという問題があった。
【０００９】
また、上記課題を解決するには、太陽電池セル２０の裏面２０ｃと配線回路５３との間に層間絶縁層（ＩＬＤ層：Inter Layer Dielectric層）を形成することも有効である。しかしながら、層間絶縁層を形成する場合、生産コストが高くなるという問題があった。
本発明は、上記のような点に着目し、太陽電池モジュールの収率を向上でき、生産コストを抑制することが可能な太陽電池モジュールを提供することを課題とする。
【課題を解決するための手段】
【００１０】
本発明の一態様は、太陽電池セルの受光面と反対側の裏面と対向配置された配線回路の材質及び厚みは、配線回路のポアソン比をν、封止材の貫通孔の半径をｒｅ［ｍｍ］、配線回路のヤング率をＥ［Ｎ／ｍｍ２］、配線回路の厚みをｈｆ［ｍｍ］、封止材の厚みをｈｅ［ｍｍ］とした場合に、下記（１）式を満たすことを特徴とする。
【００１１】
【数１】
2016081938.tif 000003
【発明の効果】
【００１２】
本発明の一態様によれば、例えば、脱気が十分に行われず、真空ラミネート工程で空気が残った個所の配線回路が変形しても、太陽電池セルの裏面と配線回路との接触を回避できる。それゆえ、接続電極と配線回路との短絡を抑制できる。これにより、太陽電池モジュールの収率を向上でき、生産コストを抑制することができる。
【図面の簡単な説明】
【００１３】
【図１】バックコンタクト方式の太陽電池モジュールの１の構成を表す断面図である。
【図２】太陽電池モジュール１の作成方法を説明するための説明図である。
【図３】太陽電池モジュール１の短絡状態を説明するための説明図である。
【図４】太陽電池モジュール１の櫛歯状部５３Ａ、５３Ｂの構成を表す平面図である。
【図５】実施例１〜５の結果を表すテーブルである。
【図６】実施例２及び６〜９の結果を表すテーブルである。
【発明を実施するための形態】
【００１４】
以下では、本発明の実施形態について図面を参照して説明する。なお、すべての図面において、実施形態が異なる場合であっても、同一または相当する部材には同一の符号を付し、共通する説明は省略する。
（構成）
図１に示すように、太陽電池モジュール１は、太陽電池セル２０と、太陽電池セル２０の受光面２０ｂと反対側の面（以下、「裏面２０ｃ」とも呼ぶ）と対向配置された配線基板５０と、配線基板５０と太陽電池セル２０との上に積層されて太陽電池セル２０を封止する封止材３０と、太陽電池セル２０と配線基板５０とを電気的に接続する導電接合材４０と、封止材３０上に積層された透光性基板６０と、を備える。これにより、太陽電池モジュール１は、バックコンタクト方式の太陽電池モジュール１を形成する。
【００１５】
太陽電池セル２０は、受光面２０ｂから入射された光を光電変換して発電を行う。なお、太陽電池セル２０としては、受光面２０ｂと反対側の裏面２０ｃに接続電極２０ａが設けられた、いわゆるバックコンタクト方式の太陽電池セル２０であれば、適宜の方式のものを採用することができる。図１では、模式図のため、図示を簡略化しているが、接続電極２０ａの個数は、２以上の適宜個数を必要に応じて設けることができる。
【００１６】
接続電極２０ａは、例えば、直径ｗ２０ａの円形に形成されている。また、接続電極２０ａの材質としては、例えば、銀ペーストを焼成したものを採用することができる。なお、各接続電極２０ａは、大きさや形状が異なっていてもよいが、以下では一例として、各接続電極２０ａは、同一の大きさと形状を有するものとして説明する。
また、太陽電池セル２０の平面視形状は、図４に二点鎖線で示すように、例えば、平面視矩形状等の適宜形状を採用することができる。
【００１７】
図１〜図４では、模式図のため、図示を簡略化しているが、太陽電池モジュール１には、複数の太陽電池セル２０が内装されている。すなわち、複数の太陽電池セル２０が、配線基板５０に隙間をあけて配置されている。本実施形態では、図示を省略しているが、図１の図示左右方向及び図示奥行き方向に複数の太陽電池セル２０が、隙間をあけつつ配列されている。これにより、平面視矩形格子状をなして配置されている。
【００１８】
配線基板５０は、図１に示すように、耐候性樹脂層５４、基材５１、絶縁性接着剤層５２、配線回路５３（配線用電極、金属箔）が、この順に積層されたものである。
配線回路５３は、接続電極２０ａを配線するための配線パターンを形成する。配線回路５３の平面視形状は、太陽電池セル２０の接続電極２０ａそれぞれの配置に応じて設計された、適宜の平面視形状を採用することができる。配線回路５３は、絶縁性接着剤層５２を介して基材５１に積層され、基材５１と一体に接着されている。
【００１９】
配線パターンとしては、例えば、図４に示すように、略一定の線幅を有する４つの線状部５３ａ１、５３ａ２、５３ａ３、５３ａ４が櫛歯状をなして配置された櫛歯状部５３Ａと、略一定の線幅を有する４つの線状部５３ｂ１、５３ｂ２、５３ｂ３、５３ｂ４が櫛歯状をなして配置された櫛歯状部５３Ｂとを有し、これら櫛歯状部５３Ａ、５３Ｂが、互いの線状部間の隙間に貫入するとともに互いに離間して近接配置されたパターンがある。
【００２０】
このパターンでは、櫛歯状部５３Ａ、５３Ｂは、それぞれ太陽電池セル２０の発電出力のプラス電極配線（太陽電池セル２０のｐ型電極側に接続する配線）、マイナス電極配線（セルのｎ型電極側に接続する配線）に対応する。また、櫛歯状部５３Ａ、５３Ｂの上方（透光性基板６０側）には、図４に二点鎖線で示すように、櫛歯状部５３Ａ、５３Ｂを上方から覆う位置に太陽電池セル２０が配置される。そして、太陽電池セル２０には、各線状部５３ａ１〜５３ａ４、５３ｂ１〜５３ｂ４と対向する位置に、それぞれ３個ずつ、合計２４個の接続電極２０ａ（図４の二点鎖線参照）が設けられている。また、配線回路５３の各パターンの各線状部５３ａ１〜５３ａ４、５３ｂ１〜５３ｂ４上には、接続電極２０ａに対向する位置に、後述する導電接合材４０がそれぞれ３個ずつ接着されている。なお、線状部５３ａ１〜５３ａ４、５３ｂ１〜５３ｂ４には、導電接合材４０のための電極部１０を設けてもよい。
【００２１】
なお、図４に示す配線回路５３のパターンの形状、及び太陽電池セル２０の接続電極２０ａの個数、配置は、一例であってこれに限定されるものではない。
また、配線回路５３の材質及び厚みとしては、例えば、配線回路５３のポアソン比をν、裏面側封止材３２の貫通孔３２ａの半径をｒｅ［ｍｍ］、配線回路５３のヤング率をＥ［Ｎ／ｍｍ２］、配線回路５３の厚みをｈｆ［ｍｍ］、裏面側封止材３２の厚みをｈｅ［ｍｍ］とした場合に、下記（１）式を満たすものとするのが望ましい。
【００２２】
【数２】
2016081938.tif 000004
また、一般的な太陽電池モジュール１では、封止材３０の貫通孔３２ａの直径２ｒｅは５〜６［ｍｍ］程度とする。したがって、配線回路５３の材質及び厚みとしては、例えば、下記（２）式を満たすものとするのがより望ましい。
【００２３】
【数３】
2016081938.tif 000005
さらに、一般的な太陽電池モジュール１では、封止材３０の厚みｈｅは０．２［ｍｍ］程度としている。したがって、配線回路５３の材質及び厚みとしては、例えば、下記（３）式を満たすものとするのがより望ましい。
【００２４】
【数４】
2016081938.tif 000006
上記（１）〜（３）式を満たすように配線回路５３の材質及び厚みを規定することで、太陽電池セル２０の裏面２０ｃと配線回路５３との接触を回避でき、接続電極２０ａと配線回路５３との短絡を抑制でき、太陽電池モジュール１の生産上の収率を向上できる。この理由は、完全には明らかではないが、次のようなことが理由として考えられる。
【００２５】
太陽電池モジュール１の作成時、真空ラミネート工程で十分に脱気されなかった場合、裏面側封止材３２の貫通孔３２ａに由来する大きさの気泡が残存することになる。このような気泡が残存した場合、真空ラミネート工程では太陽電池モジュール１周辺の気圧は真空に近いため、気泡はほぼ裏面側封止材３２の貫通孔３２ａに近い大きさのまま存在しているが、真空ラミネート工程が終了すると、太陽電池モジュール１周辺の圧力が大気圧まで戻るため、気泡箇所は圧力差で凹んでしまう。この凹みが大きい場合、太陽電池セル２０の裏面２０ｃと配線回路５３とが接触し、接続電極２０ａと配線回路５３とが短絡する。一方、配線回路５３の材質・厚みを適切に選択すれば、凹みを小さくすることができ、仮に十分に脱気できず、気泡が残存してしまった場合も、凹みが小さいため太陽電池セル２０の裏面２０ｃと配線回路５３とが接触することを防ぐことができ、接続電極２０ａと配線回路５３とが短絡までは至らないことが、発明者らの検討の結果明らかとなった。
【００２６】
ここで、気泡が残存した場合における、配線回路５３の凹みの深さの量Ｄ［ｍｍ］は、次のように単純化して近似できると考えられる。配線回路５３の凹みの深さＤは、周辺が完全固定された円板が、大気圧でたわむ時の、円板の中心のたわみ方向の変位量であると考え、円板の厚みを配線回路５３の厚みｈｆ、円板の半径を封止材３０の貫通孔３２ａの半径ｒｅとした場合、下記（４）で表すことができると考えられる。
【００２７】
【数５】
2016081938.tif 000007
但し、Ｄは配線回路５３の凹みの深さ［ｍｍ］、Ｐは大気圧［Ｎ／ｍｍ２］、νは配線回路５３のポアソン比、ｒｅは裏面側封止材３２の貫通孔３２ａの半径、Ｅは配線回路５３のヤング率［Ｎ／ｍｍ２］、ｈｆは配線回路５３の厚み［ｍｍ］である。
【００２８】
配線回路５３の凹みの深さＤと封止材３０の厚みｈｅとの比率Ｄ／ｈｅが十分小さければ、配線回路５３の凹みが生じても太陽電池セル２０の裏面２０ｃと配線回路５３とが接触せず、接続電極２０ａと配線回路５３との短絡を防ぐことができる。しかしながら、比率Ｄ／ｈｅがある一定の値を超えると、配線回路５３の凹みにより配線回路５３と太陽電池セル２０の裏面２０ｃとが接触し、接続電極２０ａと配線回路５３との短絡が発生する可能性が高まる。このような短絡が発生するかどうかの比率Ｄ／ｈｅの閾値は、単純には１と考えられたが、発明者らの検討の結果１より小さいことが判明した。この理由は、上記の配線回路５３の凹みの深さＤの計算においては単純化のため周囲が完全固定された円板としたが、実際は裏面側封止材３２が溶融し流動するため、配線回路５３の凹みの深さ方向及び深さ方向と垂直な方向に、配線回路５３の凹み領域が変動するためと考えられる。
【００２９】
実際の太陽電池モジュール１で検討した結果、比率Ｄ／ｈｅに定数を乗じたパラメータＦＩ１の値が、３０未満であれば、配線回路５３に凹みが生じた場合でも、配線回路５３と太陽電池セル２０の裏面２０ｃとが接触しないことが確認できた。
また、比率Ｄ／ｈｅに定数を乗じたパラメータＦＩ１が小さければ小さいほど短絡は起きづらいが、パラメータＦＩ１を小さくする手段としては、配線回路５３の材料及び封止材３０の厚みが固定された場合には、配線回路５３の厚みを増すしかない。しかしながら、配線回路５３の凹みの深さＤは配線回路５３の厚みｈｆの１／３乗に比例するため、ｈｆが一定の値以上になるとほぼ同じになる。そのため、配線回路５３の厚みを増すことによる費用対効果の観点から、パラメータＦＩ１は５以上とすることが望ましい。
【００３０】
配線回路５３の材質としては、市販されている箔状の金属材料のうち、目的に応じて適宜のものを使用することができる。低コストでかつ良好な電気導電性を有する材料として、銅やアルミニウムまたはアルミニウム合金が望ましい。この中で、銅は電気導電性と耐食性が優れていることから望ましい。また、アルミニウム及びアルミニウム合金は、生産コストの観点から望ましい。良好な電気導電性、及び耐食性を確保するためには、例えば国際アルミニウム合金名の、１０００系等の高純度アルミニウムを使用することが望ましい。また、良好な強度や加工適性を確保するためには、例えば、国際アルミニウム合金名の３０００系や８０００系等の高強度アルミニウム合金を使用することが望ましい。
【００３１】
配線回路５３の厚みは、良好な電気導電性を確保するためには、厚いほうが望ましいが、材料コストの観点からは薄いほうが望ましい。具体的には、２０μｍ以上２００μｍ以下の範囲が好ましく、５０μｍ以上１００μｍ以下の範囲が特に好ましい。
導電接合材４０は、接続電極２０ａと配線回路５３とを電気的に接続する。導電接合材４０の材質としては、例えば、導電性ペーストを採用することができる。導電性ペーストとしては、一般的には、銀、銅、スズ、鉛等の金属粉末を熱硬化性のバインダ樹脂に分散させたものであり、ペーストを目的とする適宜の形に成形してから加熱することでバインダが硬化し、目的とする形状のペースト硬化物とすることができる。ラミネート後の太陽電池モジュール１においては、導電接合材４０が、接続電極２０ａと配線回路５３の両方に接触し、電気的に接続している形態をとっている。
【００３２】
また、接続電極２０ａと導電接合材４０との間の接続抵抗、配線回路５３と導電接合材４０との間の接続抵抗は、低いことが望ましい。導電接合材４０の抵抗にもよるが、接続抵抗にして１００ｍΩ以下が望ましく、１０ｍΩ以下がさらに望ましい。
また、接続電極２０ａと導電接合材４０との間の電気的接続、配線回路５３と導電接合材４０との間の電気的接続は、耐候性を持つことが望ましい。この場合の耐候性とは高温高湿度環境、温度の上下を繰り返す環境、紫外線を含む光に暴露される環境、及びそれらの複合した環境において、腐食等が起こらず長時間電気的接続性を保つことをさす。これは、太陽電池モジュール１が屋外で暴露されて使用されることが主であることによる。
【００３３】
配線回路５３の表面は、導電接合材４０との電気的接続性、及び耐候性を増すために、何らかの表面処理が施されていてもよい。表面処理の方法としては、例えば、めっき処理、金属蒸着処理、コーティング処理、粗化処理、コールドスプレー処理、及びこれらの複合処理等がある。
特に配線回路５３にアルミニウムまたはアルミニウム合金を用いた場合、表面に酸化皮膜が存在すること、及び銀等の金属と高温高湿度環境で接触すると腐食がおきやすいことから、配線回路５３の表面に上記のような表面処理を施すことが望ましい。表面処理の方法としてとくに望ましいものは、めっき処理や金属蒸着処理、あるいはコールドスプレー処理により、表面にニッケルや銅の薄膜を設けることである。このようにして、配線回路５３の線状部５３ａ１〜５３ａ４、５３ｂ１〜５３ｂ４に電極部１０を形成することができる。これにより、電気的接続性と耐候性を良化することができる。
【００３４】
配線基板５０を形成するには、耐候性樹脂層５４、基材５１、絶縁性接着剤層５２、配線回路５３、をこの順に積層させる。積層方法としては、例えば、ドライラミネート法がある。このとき、耐候性樹脂層５４と基材５１との間にも適宜の接着剤を配する。
耐候性樹脂層５４は、配線基板５０の積層方向における一方の外表面を構成して、基材５１、絶縁性接着剤層５２、及び配線回路５３を保護する役割を果たす。耐候性樹脂層５４の材質としては、耐湿熱性や紫外線遮断性に優れた適宜の樹脂材料が望ましい。具体的には、ポリフッ化ビニル、ポリフッ化ビニリデン、エチレン−テトラフルオロエチレン共重合体、ポリテトラフルオロエチレン等のフッ素系樹脂が挙げられる。これらの樹脂は、単独で用いてもよく、また酸化チタン・シリカ等のフィラーを添加して用いてもよい。耐候性樹脂層５４は、耐候性樹脂のフィルムを基材５１にラミネートして設けてもよく、またコーティングにより基材５１に直接設けてもよい。
【００３５】
基材５１は、耐候性樹脂層５４上に積層して形成され、絶縁性接着剤層５２を介して配線回路５３を支持する部材である。基材５１は、可撓性を有するシート状部材であることが好ましい。また、基材５１は、電気絶縁性に優れる材料からなることが好ましい。基材５１は、樹脂材料を、シート状もしくはフィルム状に形成したものを採用することができる。
【００３６】
基材５１の材料としては、例えば、アクリル、ポリカーボネート、ポリエチレンテレフタレート、ポリエチレンナフタレート、ポリイミド、ウレタン、エポキシ、メラミン、スチレン等の樹脂材料、またはこれらを共重合した樹脂材料を採用することができる。この中でも、ポリエチレンテレフタレート、ポリエチレンナフタレートが性能とコストのバランスの観点から好ましい。また、断熱性や弾力性や光学特性の制御のため、必要に応じて、有機フィラー、または無機フィラー、紫外線吸収剤、酸化防止剤等を混入した材料を使用することもできる。
【００３７】
また、基材５１としては、単一の樹脂材料からなるものだけでなく、例えば、上記の樹脂材料を複数積層させた積層フィルムや、上記の樹脂材料からなる層と後述するバリアフィルムのような機能層とを積層させた複合積層フィルムを採用することもできる。
基材５１が太陽電池モジュール１の外表面として必要な強度や耐候性を有する場合には、耐候性樹脂層５４を削除し、基材５１が耐候性樹脂層５４を兼ねる構成としてもよい。
【００３８】
絶縁性接着剤層５２は、基材５１の表面に、配線回路５３を固定する。絶縁性接着剤層５２の材質としては、例えば、硬化性樹脂であるウレタン、アクリル、エポキシ、ポリイミド、オレフィン、またはこれらを共重合した硬化型接着剤を硬化させたものを採用できる。硬化型接着剤の種類は特に限定されず、例えば、熱硬化型接着剤、ＵＶ硬化型接着剤等を好適に採用できる。また、段階硬化型でない接着剤層を用いてもよい。
【００３９】
封止材３０は、配線基板５０と太陽電池セル２０との上に積層され、太陽電池セル２０を封止して絶縁する。封止材３０としては、熱可塑性樹脂フィルムを採用できる。
封止材３０の材質としては、例えば、ポリオレフィン系樹脂、エチレン・酢酸ビニル共重合体（ＥＶＡ）、エチレン・メタアクリル酸共重合体（ＥＭＡＡ）等からなるフィルム材を採用できる。この中でも、ポリオレフィン系樹脂が特に好ましい。ポリオレフィン系樹脂としては、エチレン、プロピレン、１−ブテン、イソブチレン、２−メチル−１−ブテン、３−メチル−１−ブテン、１−ヘキセン等のα−オレフィンや、酢酸ビニル、（メタ）アクリル酸メチル、（メタ）アクリル酸エチル、（メタ）アクリル酸イソプロピル、無水マレイン酸等の不飽和モノマーのうち１種類または２種類以上を共重合したものを採用できる。柔軟性等の機械特性、また、融点やメルトフローレート等、加工適性等の観点からエチレン／α−オレフィン共重合体が好ましく、特に直鎖状低密度ポリエチレン（ＬＬＤＰＥ）が好ましい。
【００４０】
封止材３０では、湿熱環境下で加水分解によるカルボン酸の発生が少ないことが望ましい。本実施形態では、配線回路５３にアルミニウムを用いるため、カルボン酸の発生が大きい材料を用いると接続電極２０ａの電解腐食が進行する可能性がある。ＬＬＤＰＥ等のポリオレフィン系樹脂では、湿熱環境下でも加水分解によるカルボン酸の発生が少ないため、特に好適であると考えられる。また、封止材３０のうち、表面側封止材３１及び３２両方がポリオレフィン系樹脂であることが望ましいが、配線回路５３に直接接する裏面側封止材３２のみにポリオレフィン系樹脂を用い、表面側封止材３１には、例えば、ＥＶＡ等のカルボン酸を比較的発生しやすい樹脂を用いる構成も可能である。
【００４１】
また、封止材３０には、紫外線吸収剤、酸化防止剤、光安定化剤、二酸化炭素捕捉剤等の各種添加剤を含むようにしてもよい。特に、二酸化炭素捕捉剤を含むようにした場合、太陽電池モジュール１内の二酸化炭素濃度を低減できる。そのため、導電接合材４０とアルミニウム（配線回路５３）の接点付近の腐食を防止する観点から望ましい。
封止材３０は、図１に示すように、上記のような熱可塑性樹脂フィルムで構成される裏面側封止材３２、表面側封止材３１によって、太陽電池セル２０を挟み込んでラミネート加工することにより形成されている。
【００４２】
裏面側封止材３２は、太陽電池セル２０と配線基板５０との間に介挿され、太陽電池セル２０を裏面２０ｃ側から封止する。裏面側封止材３２は、太陽電池セル２０の受光面２０ｂよりも配線基板５０側の封止材３０の領域を形成するため、光透過性を要しない。このため、裏面側封止材３２の材質としては、例えば、光吸収性、光散乱性、光反射性を有する種々のフィルムを採用することができる。例えば、適宜色を有する色材を含む色付きフィルム、例えば、黒色フィルムや白色フィルム等を好適に使用することができる。
【００４３】
裏面側封止材３２として、黒色フィルムや白色フィルム等の色付きフィルムを採用した場合、配線基板５０の表面が太陽電池セル２０間の隙間を通して透光性基板６０側から視認できなくなる。そのため、太陽電池モジュール１の意匠性を向上することができる。
また、裏面側封止材３２には、接続電極２０ａに対向する位置、つまり、導電接合材４０が設けられている位置に導電接合材４０が貫通する貫通孔３２ａが設けられている。
【００４４】
表面側封止材３１は、太陽電池セル２０を受光面２０ｂ側から封止する。表面側封止材３１は、太陽電池セル２０の受光面２０ｂよりも透光性基板６０側の封止材３０の領域を形成するため、光透過性を要する。このため、表面側封止材３１の材質としては、例えば、光透過性を有する種々の透明フィルムを採用することができる。
透光性基板６０は、入射光を太陽電池セル２０の受光面２０ｂに導くとともに、耐候性樹脂層５４と反対側の外表面を形成する部材である。透光性基板６０の材質としては、例えば、光線透過性、耐候性、強度の観点から強化ガラス板が望ましい。また、例えば、フッ素系樹脂やアクリル系樹脂等のプラスチック板やシートを用いることができる。
【００４５】
（製造方法）
次に、太陽電池モジュール１の製造方法について説明する。
配線基板５０上に、導電性ペーストを、導電接合材４０（配線パターン）の形状に塗布する。導電性ペーストの塗布方法としては、例えば、スクリーン印刷やステンシル印刷等、任意のパターンを形成可能な印刷方法を採用することができる。
続いて、導電性ペーストの塗布が終了すると、導電性ペーストが塗布された配線基板５０、裏面側封止材３２、太陽電池セル２０、表面側封止材３１、及び透光性基板６０を、この順に重ねて配置する。その際、接続電極２０ａと導電性ペースト（導電接合材４０）とが接触するように、裏面側封止材３２には、導電接合材４０が位置する箇所に導電接合材４０が少なくとも貫通できる大きさの貫通孔３２ａをあけておく。
【００４６】
続いて、ラミネータを用い、真空下で、配線基板５０、裏面側封止材３２、太陽電池セル２０、表面側封止材３１、及び透光性基板６０の積層体を加熱しつつ積層方向に加圧する真空加圧ラミネート（以下、「ラミネート工程」とも呼ぶ）を行う。加熱温度、加圧力の加工条件は、裏面側封止材３２と表面側封止材３１とが軟化して変形し、それぞれが隣接する部材の表面と密着して接着する温度であるとともに、導電接合材４０が硬化し、接続電極２０ａと配線回路５３とが電気的に接合する加熱温度、加圧力とする。
【００４７】
ラミネート工程での加熱により、裏面側封止材３２と表面側封止材３１とが軟化して変形し一体化する。また、軟化が進んだ裏面側封止材３２と表面側封止材３１とは、流動しそれぞれが隣接する部材の表面と密着する。これにより、太陽電池セル２０の外周部が封止され、配線基板５０と透光性基板６０との間に封止材３０の層が形成される。
そして、ラミネート工程が終了すると、各層、各部材２０、３０、４０、５０、６０間が接着された状態で固化する。これにより、太陽電池モジュール１が形成される。
【００４８】
このようなラミネート工程は、通常１３０℃〜２００℃の温度で、５分〜３０分かけて行われる。そして、真空加圧ラミネートが行われている間、裏面側封止材３２の軟化変形と、導電接合材４０の硬化とが同時に行われる。それゆえ、導電接合材４０の硬化条件によっては、導電接合材４０が充分に硬化する前に、裏面側封止材３２の軟化変形により導電接合材４０が変形したり断線したりする恐れがある。そのため、導電接合材４０の硬化条件は、裏面側封止材３２の軟化変形に影響されないように設計する必要がある。
【実施例１】
【００４９】
次に、上記実施形態の太陽電池モジュール１の製造方法について、具体的な実施例及び比較例を挙げて説明する。なお、本発明は、以下に記載の実施例に限定されない。
＜ラミネート条件による短絡の発生の有無検討＞
以下、太陽電池モジュール１の配線回路５３を同一の条件とし、ラミネート条件・封止材種を変更して太陽電池モジュール１を作成し、ラミネート条件・封止材種の違いが短絡に及ぼす影響を評価した結果を記す。
【００５０】
［実施例１］
実施例１では、図１の太陽電池モジュール１を３個作成した。太陽電池セル２０の裏面２０ｃ側の裏面側封止材３２としては厚さ２００μｍのＬＬＤＰＥフィルム（凸版印刷（株）製、商品名ＥＦＢＣ−ＳＬ０２）を採用した。貫通孔３２ａの直径は５ｍｍとした。
配線回路５３としては、厚さ３５μｍの高純度銅からなる銅板を採用した。基材５１及び耐候性樹脂層５４としては、２５０μｍ厚みのポリエチレンテレフタレートシートの片面に、ポリフッ化ビニル層を２５μｍとなるように塗工したもの（凸版印刷（株）製、商品名ＢＳ−ＴＸ）を採用した。また、耐候性樹脂層５４には、絶縁性接着剤層５２、配線回路５３、をこの順に積層してドライラミネータにより圧着させた。さらに、配線回路５３と絶縁性接着剤層５２とをハーフカット打ち抜きで櫛形パターンに加工した。
【００５１】
本実施例の太陽電池モジュール１は、太陽電池セル２０を４枚、矩形に並べたモジュールであり、太陽電池セル２０の接続電極２０ａの配置に合わせた配線基板５０、導電接合材４０、裏面側封止材３２、太陽電池セル２０、表面側封止材３１、厚さ４ｍｍのガラス板からなる透光性基板６０を、この順に積層してモジュールラミネータによりモジュールラミネートを行うことにより作成した、セルが４個直列に接続しているモジュールである。
【００５２】
導電接合材４０は、銀ペーストをメタルマスク印刷により、径１．５ｍｍ、高さ３００μｍとなるように形成した。また、表面側封止材３１は、厚さ３００μｍの透明なＬＬＤＰＥフィルム（凸版印刷（株）製、商品名ＡＺ−１００１）を採用した。
真空ラミネート工程では、太陽電池用真空ラミネータを用い、加温１５０℃で、まず脱気を３分間行った。脱気は、封止材３０の溶融に対して早く進むように、ラミネータのピンを使用し、真空チャンバー内が０．２ｋＰａに到達するまで１分かかるようにしたのに対し、太陽電池モジュール１の温度は１００℃に達するまで３分かかるようにした。ここで、ピンは、ラミネータの熱板と太陽電池モジュール１が直接接するのを防ぐための、３ｍｍ高さのスペーサーである。これを使用することで、脱気を封止材３０の溶融に対して早く進めることができる。続いて、ピンを下げ、加温１５０℃、大気圧の環境下で、１５分間、積層方向に加圧した。
【００５３】
このようにして製造した太陽電池モジュール１の電流−電圧（Ｉ−Ｖ）特性を、太陽電池効率測定システムを用い評価した。照射条件は、１０００［Ｗ／ｍ２］とした。
このような手順で、太陽電池モジュール１の作成と評価とを行った。
その結果、太陽電池モジュール１の変換効率は、太陽電池セル２０そのものの変換効率に対して９７〜１００％の間であり良好に維持されていた。太陽電池モジュール１のＥＬ（エレクトロ・ルミネッセンス）検査を行ったところ、４個の太陽電池セル２０はすべて発光しており、短絡の発生は確認できなかった。
【００５４】
［実施例２］
実施例２では、真空ラミネート工程で、脱気が封止材３０の溶融に対して遅く進むように、ラミネータのピンを使用せず、真空チャンバー内が０．２ｋＰａに到達するまで１分かかるようにしたのに対し、太陽電池モジュール１の温度は１００℃に達するまで１０秒以内となるようにした以外は、実施例１と同様に太陽電池モジュール１を作成し、評価した。
その結果、太陽電池モジュール１の変換効率は、太陽電池セル２０そのものの変換効率に対して７５％未満まで低下していた。太陽電池モジュール１のＥＬ検査を行ったところ、４個の太陽電池セル２０のうち１個の太陽電池セル２０が発光せず、短絡の発生が確認された。
【００５５】
［実施例３］
実施例３では、真空ラミネート工程で、脱気が封止材３０の溶融に対して遅く進むように、ラミネータのピンを使用せず、真空チャンバー内が０．２ｋＰａに到達するまで１．５分かかるようにしたのに対し、太陽電池モジュール１の温度は１００℃に達するまで１０秒以内となるようにした以外、実施例１と同様に太陽電池モジュール１を作成し、評価した。
その結果、太陽電池モジュール１の変換効率は、太陽電池セル２０そのものの変換効率に対して７５％未満まで低下していた。太陽電池モジュール１のＥＬ検査を行ったところ、４個の太陽電池セル２０のうち３個の太陽電池セル２０が発光せず、短絡の発生が確認された。
【００５６】
［実施例４］
実施例４では、太陽電池モジュール１の材料として、表面側封止材３１と裏面側封止材３２とに、厚さ２００μｍの透明なＥＶＡフィルム（ＳＴＲ社製、商品名ＰＨＯＴＯＣＡＰ）を使用した以外は、実施例１と同様に太陽電池モジュール１を作成し、評価した。
その結果、太陽電池モジュール１の変換効率は、太陽電池セル２０そのものの変換効率に対して９７〜１００％の間であり良好に維持されていた。太陽電池モジュール１のＥＬ検査を行ったところ、太陽電池セル２０の４個はすべて発光しており、短絡の発生は確認できなかった。
【００５７】
［実施例５］
実施例５では、太陽電池モジュール１の材料として、表面側封止材３１と裏面側封止材３２とに厚さ２００μｍの透明なＥＶＡフィルム（ＳＴＲ社製、商品名ＰＨＯＴＯＣＡＰ）を使用した点と、真空ラミネート工程で、脱気が封止材３０の溶融に対して遅く進むように、ラミネータのピンを使用せず、チャンバー内が０．２ｋＰａに到達するまで１．５分かかるようにしたのに対し、太陽電池モジュール１の温度は１００℃に達するまで１０秒以内となるようにした以外は、実施例１と同様に太陽電池モジュール１を作成し、評価した。
【００５８】
その結果、太陽電池モジュール１の変換効率は、太陽電池セル２０そのものの変換効率に対して７５％未満まで低下していた。太陽電池モジュール１のＥＬ検査を行ったところ、４個の太陽電池セル２０のうち３個の太陽電池セル２０が発光せず、短絡の発生が確認された。
実施例１〜５の結果をもとに、ラミネート条件及び封止材種と、太陽電池モジュール１の短絡評価の結果とをまとめたものを図５に表す。ここで、ＥＬ（Ｅｌｅｃｔｒｏ  Ｌｕｍｉｎｅｓｃｅｎｃｅ）検査にて太陽電池セル２０が４個とも発光したものはＯＫ、短絡により発光しなかった太陽電池セル２０があるものはＮＧと表記した。実施例１〜５から、真空ラミネート工程で、脱気を太陽電池モジュール１の温度上昇に対し早く進めることで、太陽電池モジュール１の短絡を防止できることがわかった。また、脱気を太陽電池モジュール１の温度上昇に対し遅く進めた場合には、太陽電池モジュール１の短絡が発生する可能性があることがわかった。これは、表面側封止材３１、裏面側封止材３２の材質が異なる場合でも共通した挙動だった。
【００５９】
＜配線回路５３材による短絡の発生の有無検討＞
以下、短絡が発生した実施例２と同じラミネート条件にて、配線回路５３の材料を変更して太陽電池モジュール１を作製し、短絡の発生を評価した結果を記す。
［実施例６］
実施例６では、配線回路５３の素材として、厚さ６６μｍの高純度アルミニウム（純度９９％以上）からなるアルミニウム板を用いた以外は、実施例２と同様に太陽電池モジュール１を作成し、評価した。
その結果、太陽電池モジュール１の変換効率は、太陽電池セル２０そのものの変換効率に対して９７〜１００％の間であり良好に維持されていた。太陽電池モジュール１のＥＬ検査を行ったところ、太陽電池セル２０の４個はすべて発光しており、短絡の発生は確認できなかった。
【００６０】
［実施例７］
実施例７では、配線回路５３の素材として、厚さ５０μｍの高純度アルミニウム（純度９９％以上）からなるアルミニウム板を用いた以外は、実施例２と同様に太陽電池モジュール１を作成し、評価した。
その結果、太陽電池モジュール１の変換効率は、太陽電池セル２０そのものの変換効率に対して９７〜１００％の間であり良好に維持されていた。太陽電池モジュール１のＥＬ検査を行ったところ、太陽電池セル２０の４個はすべて発光しており、短絡の発生は確認できなかった。
【００６１】
［実施例８］
実施例８では、配線回路５３の素材として、厚さ７０μｍの高純度銅からなる銅板を用いた以外は、実施例２と同様に太陽電池モジュール１を作成し、評価した。
その結果、太陽電池モジュール１の変換効率は、太陽電池セル２０そのものの変換効率に対して９７〜１００％の間であり良好に維持されていた。太陽電池モジュール１のＥＬ検査を行ったところ、太陽電池セル２０は４個すべて発光しており、短絡の発生は確認できなかった。
【００６２】
［実施例９］
実施例９では、配線回路５３の素材として、厚さ２５μｍの高純度銅からなる銅板を用いた以外は、実施例２と同様に太陽電池モジュール１を作成し、評価した。
その結果、太陽電池モジュール１の変換効率は、太陽電池モジュール１の３個中３個において、太陽電池セル２０そのものの変換効率に対して７５％未満まで低下していた。太陽電池モジュール１のＥＬ検査を行ったところ、４個の太陽電池セル２０のうち１〜２個の太陽電池セル２０が発光せず、短絡の発生が確認された。
【００６３】
実施例２、６〜９の結果をもとに、構成材料のパラメータと、変換効率比（太陽電池セル２０そのものの変換効率に対する太陽電池モジュール１の変換効率）とをまとめたものを図６に表す。ＦＩ１の値が３０以下の場合、太陽電池モジュール１の短絡による出力低下が起きにくいことがわかる。また、生産コストを４段階評価（◎：非常に低い、○：低い、△：やや高い、×：非常に高く現実的でない）したところ、ＦＩ１の値が５以下の場合では、太陽電池モジュール１の性能は良好だったが、コスト上現実的ではなかった。
【００６４】
なお、本実施形態では、図１の太陽電池セル２０が太陽電池セルを構成する。以下同様に、図１の接続電極２０ａが接続電極を構成する。また、図１の配線回路５３が配線回路を構成する。さらに、図１の配線基板５０が配線基板を構成する。また、図１の導電接合材４０が導電接合材を構成する。さらに、図１の貫通孔３２ａが貫通孔を構成する。また、図１の裏面側封止材３２が封止材を構成する。
【００６５】
（本実施形態の効果）
本実施形態に係る太陽電池モジュール１は、以下の効果を奏する。
（１）本実施形態に係る太陽電池モジュール１によれば、裏面側封止材３２の貫通孔３２ａの半径をｒｅ［ｍｍ］、裏面側封止材３２の厚みをｈｅ［ｍｍ］とした場合に、配線回路（５３）のポアソン比ν、配線回路（５３）のヤング率Ｅ［Ｎ／ｍｍ２］、配線回路（５３）の厚みｈｆ［ｍｍ］は、下記（１）式を満たすものとする。
【００６６】
【数６】
2016081938.tif 000008
【００６７】
このような構成によれば、例えば、脱気が十分に行われず、真空ラミネート工程で空気が残った個所の配線回路５３が変形しても、太陽電池セル２０の裏面２０ｃと配線回路５３との接触を回避できる。それゆえ、接続電極２０ａと配線回路５３との短絡を抑制できる。これにより、太陽電池モジュール１の収率を向上でき、生産コストを抑制できる。
【００６８】
（２）本実施形態に係る太陽電池モジュール１によれば、配線回路（５３）のポアソン比ν、配線回路（５３）のヤング率Ｅ［Ｎ／ｍｍ２］、配線回路（５３）の厚みｈｆ［ｍｍ］は、下記（２）式を満たすものとする。
【数７】
2016081938.tif 000009
【００６９】
このような構成によれば、例えば、脱気が十分に行われず、真空ラミネート工程で空気が残った個所の配線回路５３が変形しても、太陽電池セル２０の裏面２０ｃと配線回路５３との接触を回避できる。それゆえ、接続電極２０ａと配線回路５３との短絡を抑制できる。これにより、太陽電池モジュール１の収率を向上でき、生産コストを抑制できる。
【００７０】
（３）本実施形態に係る太陽電池モジュール１によれば、配線回路（５３）のポアソン比ν、配線回路（５３）のヤング率Ｅ［Ｎ／ｍｍ２］、配線回路（５３）の厚みｈｆ［ｍｍ］は、下記（３）式を満たすものとする。
【数８】
2016081938.tif 000010
このような構成によれば、例えば、脱気が十分に行われず、真空ラミネート工程で空気が残った個所の配線回路５３が変形しても、太陽電池セル２０の裏面２０ｃと配線回路５３との接触を回避できる。それゆえ、接続電極２０ａと配線回路５３との短絡を抑制できる。これにより、太陽電池モジュール１の収率を向上でき、生産コストを抑制できる。
【００７１】
（４）本実施形態に係る太陽電池モジュール１によれば、配線回路５３は、銅からなる。
このような構成によれば、配線回路５３の電気導電性や耐食性を向上できる。
（５）本実施形態に係る太陽電池モジュール１によれば、配線回路５３は、アルミニウムまたはアルミニウム合金からなる。
このような構成によれば、配線回路５３の生産コストを抑制できる。
【００７２】
（６）本実施形態に係る太陽電池モジュール１によれば、配線回路５３の表面は、めっき処理されている。
このような構成によれば、配線回路５３の導電接合材４０との電気的接続性や、配線回路５３の耐候性を向上できる。
（７）本実施形態に係る太陽電池モジュール１によれば、配線回路５３の表面は、金属蒸着処理されている。
このような構成によれば、配線回路５３の導電接合材４０との電気的接続性や、配線回路５３の耐候性を向上できる。
【００７３】
（８）本実施形態に係る太陽電池モジュール１によれば、配線回路５３の表面は、コールドスプレー処理されている。
このような構成によれば、配線回路５３の導電接合材４０との電気的接続性や、配線回路５３の耐候性を向上できる。
（９）本実施形態に係る太陽電池モジュール１によれば、配線回路５３の表面は、粗化処理されている。
このような構成によれば、配線回路５３の導電接合材４０との電気的接続性や、配線回路５３の耐候性を向上できる。
【００７４】
（１０）本実施形態に係る太陽電池モジュール１によれば、裏面側封止材３２は、ポリオレフィン系樹脂からなる。
このような構成によれば、湿熱環境下での加水分解によるカルボン酸の発生を抑制できる。それゆえ、接続電極２０ａの電解腐食の進行を抑制できる。
（１１）本実施形態に係る太陽電池モジュール１によれば、ポリオレフィン系樹脂は、直鎖状低密度ポリエチレンである。
このような構成によれば、融点やメルトフローレート等の加工適正を向上できる。
【産業上の利用可能性】
【００７５】
本発明の太陽電池モジュール１によれば、バックコンタクト方式の太陽電池モジュール１の形成過程において発生する可能性のある短絡を、ラミネータの設備投資や、層間絶縁膜の形成のような生産コストの増大を招くことなく、低減することができる。そのため、生産コスト上有利な太陽電池モジュール１を提供することができる。
【符号の説明】
【００７６】
１      太陽電池モジュール
１０    配線回路上の電極部
２０    太陽電池セル
２０ａ  接続電極
２０ｂ  受光面
２０ｃ  裏面
３０    封止材
３１    表面側封止材
３２    裏面側封止材
３２ａ  貫通孔
４０    導電接合材
５０    配線基板
５１    基材
５２    絶縁性接着剤層
５３、５３Ａ、５３Ｂ  配線回路
５４    耐候性樹脂層
６０    透光性基板
【図１】
2016081938.tif 000015
【図２】
2016081938.tif 000016
【図３】
2016081938.tif 000017
【図４】
2016081938.tif 000018
【図５】
2016081938.tif 000019
【図６】
2016081938.tif 000020